СПОСОБ ПОЛУЧЕНИЯ ГИДРОКСИЛЬНЫХ ТЕЛЕХЕЛЕВЫХ ПРОДУКТОВ РАДИКАЛЬНОЙ ПОЛИМЕРИЗАЦИИ С ПЕРЕНОСОМ АТОМА

1. Способ получения полимеров с гидроксильными концевыми группами, отличающийся тем, что атомы галогенов на концах полимерных цепей замещают путем прибавления подходящего сернистого соединения с гидроксильными функциональными группами.
2. Способ получения полимеров с гидроксильными концевыми группами по п.1, отличающийся тем, что для выделения соединений переходных металлов из растворов полимеров проводят осаждение соединения переходного металла путем прибавления подходящего сернистого соединения и после этого отделяют с помощью фильтрации.
3. Способ получения полимеров с гидроксильными концевыми группами по п.1, отличающийся тем, что с целью одновременного удаления атомов галогенов из полимеров атомы галогенов замещают на более чем 90% добавлением сернистого соединения.
4. Способ получения полимеров с гидроксильными концевыми группами по п.3, отличающийся тем, что с целью одновременного удаления атомов галогенов из полимеров атомы галогенов замещают на более чем 95% добавлением сернистого соединения.
5. Способ получения полимеров с гидроксильными концевыми группами по п.1, отличающийся тем, что сернистое соединение представляет собой меркаптан или другое органическое соединение с тиольной группой.
6. Способ получения полимеров с гидроксильными концевыми группами по п.2, отличающийся тем, что сернистое соединение представляет собой меркаптан или другое органическое соединение с тиольной группой и обе стадии процесса протекают одновременно.
7. Способ получения полимеров с гидроксильными концевыми группами по п.5 или 6, отличающийся тем, что названное сернистое соединение имеет дополнительную функциональную группу.
8. Способ получения полимеров с гидроксильными концевыми группами по п.7, отличающийся тем, что дополнительная функциональная группа представляет собой гидроксильную группу или группу, которая в существующих условиях реакции образует гидроксильную группу.
9. Способ получения полимеров с гидроксильными концевыми группами по п.8, отличающийся тем, что сернистое соединение представляет собой регулятор, используемый в технологии свободнорадикальной полимеризации.
10. Способ получения полимеров с гидроксильными концевыми группами по п.8, отличающийся тем, что сернистое соединение представляет собой меркаптоэтанол, меркаптопропанол, меркаптобутанол, меркаптопентанол или меркаптогексанол.
11. Способ получения полимеров с гидроксильными концевыми группами по п.1, отличающийся тем, что сернистое соединение прибавляют во время завершения реакции полимеризации или после ее завершения.
12. Способ получения полимеров с гидроксильными концевыми группами по п.4, отличающийся тем, что из расчета на начальную концентрацию участвовавших в полимеризации концов цепей используют 1,5 молярного эквивалента сернистого соединения.
13. Способ получения полимеров с гидроксильными концевыми группами по п.12, отличающийся тем, что из расчета на начальную концентрацию участвовавших в полимеризации концов цепей используют 1,1 молярного эквивалента сернистого соединения.
14. Способ получения полимеров с гидроксильными концевыми группами по п.1, отличающийся тем, что полимеризация представлена способом радикальной полимеризации с переносом атома.
15. Способ по п.14, отличающийся тем, что используемое в качестве катализатора полимеризации соединение переходного металла представлено соединениями меди, железа, кобальта, хрома, марганца, молибдена, серебра, цинка, палладия, родия, платины, рутения, иридия, иттербия, самария, рения и/или никеля.
16. Способ по п.15, отличающийся тем, что используемое в качестве катализатора полимеризации соединение переходного металла представлено соединением меди.
2
3
2
3
4
3
3
17. Способ по п.16, отличающийся тем, что к системе перед началом полимеризации прибавляют соединение меди в виде CuO, CuBr, CuCl, CuI, CuN, CuSCN, CuCN, CuNO, CuNO, CuBF, Cu(CHCOO) и/или Cu(CFCOO).
18. Способ по п.14, отличающийся тем, что в ходе предшествующей полимеризации используют инициатор, в составе которого есть активная группа X.
19. Способ по п.18, отличающийся тем, что активная группа X представляет собой атом хлора, брома, иода, роданидную и/или азидную группу.
20. Способ по п.19, отличающийся тем, что по активным группам инициатор может быть одновалентным, двухвалентным или многовалентным.
21. Способ по п.18, отличающийся тем, что активная группа X на концах цепей полимеров замещается сернистым соединением по пп.1-10 с образованием простого тиоэфира и с выделением кислоты в виде X-H.
22. Способ по п.15, отличающийся тем, что перед полимеризацией проводят взаимодействие катализатора с азотсодержащим, кислородсодержащим, серосодержащим или фосфорсодержащим соединением, которое может образовывать с переходным металлом одну или несколько координационных связей, превращаясь в комплекс металла и лиганда.
23. Способ по п.22, отличающийся тем, что в качестве лиганда используют азотсодержащие хелатные лиганды.
24. Способ по п.23, отличающийся тем, что лиганд протонируется кислотой X-H по п.21.
25. Способ по п.24, отличающийся тем, что лиганд в результате протонирования отделяется от координированного им переходного металла.
26. Способ по п.25, отличающийся тем, что переходный металл выпадает в осадок в результате отделения от лиганда.
27. Способ по п.26, отличающийся тем, что в результате осаждения и следующей за этим фильтрации содержание металла в растворе полимера снижается не менее чем на 80%.
28. Способ по п.27, отличающийся тем, что в результате осаждения и следующей за этим фильтрации содержание металла в растворе полимера снижается не менее чем на 95%.
29. Способ по п.1, отличающийся тем, что полимеры получают в результате полимеризации алкилакрилатов, алкилметакрилатов, стиролов, виниловых сложных эфиров, виниловых простых эфиров, фумаратов, малеатов, итаконатов, акрилонитрилов и/или других мономеров, полимеризующихся по механизму радикальной полимеризации с переносом атома, и/или смесей алкилакрилатов, алкилметакрилатов, виниловых сложных эфиров, виниловых простых эфиров, фумаратов, малеатов, итаконатов, стиролов, акрилонитрилов и/или других мономеров, полимеризующихся по механизму радикальной полимеризации с переносом атома.
30. Способ по п.29, отличающийся тем, что полимеры получают в результате полимеризации стиролов, алкилакрилатов, и/или алкилметакрилатов, и/или смесей, состоящих преимущественно из стиролов, алкилакрилатов и/или алкилметакрилатов.
31. Полимеры, полученные способом по п.1, отличающиеся тем, что их получают способом радикальной полимеризации с переносом атома, при этом распределение по молекулярным массам у них составляет не более 1,5, содержание галогена не превышает 0,1 мас.%, и при этом они содержат не менее чем одну гидроксильную группу на одном из концов цепей.
32. Полимеры по п.31, отличающиеся тем, что они представляют собой линейные полимеры, получаемые с бифункциональным инициатором, при этом они содержат галоген в количестве не более 0,1 мас.% и имеют гидроксильные группы на обоих концах цепи.
33. Полимеры по п.32, отличающиеся тем, что они представляют собой линейные полимеры, получаемые с бифункциональным инициатором, при этом они содержат галоген в количестве не более 0,01 мас.% и имеют гидроксильные группы на обоих концах цепи.
34. Полимеры по п.33, отличающиеся тем, что они представляют собой линейные полимеры, получаемые с бифункциональным инициатором, при этом они содержат галоген в количестве не более 0,01 мас.% и имеют структуру ABA-триблоксополимера и гидроксильные группы на обоих концах цепей.
35. Применение прошедших переработку по одному из пп.1-30 гидроксильных телехелевых полимеров в клеях-расплавах, в клеящих массах, в изолирующих массах, в массах для нанесения изолирующих покрытий в горячем состоянии, в полимераналогичных реакциях, в области косметики, в материалах для нанесения покрытий, в качестве диспергирующих средств, в качестве добавок к полимерам или в упаковках.